在IR灯下干燥电极约10分钟,然后称重。Harbor,FL)1分钟。不进行加湿处理,并且电池在40°C下运行,单个电池在0.5V时的电流密度为400mA/cm2(200mW/cm2)。ohm-cm2的电阻率。0.5mg/cm2,并具有4mil(100μm)的烃离聚物膜。在40°C时,该电池于0.5V下的电流密度为300mA/cm2(150mW/cm2),而且iR降上升至0.25ohm-cm2的电阻率。0.04S/cm或更大的导电率。30000-1000000的10-60mol%磺化的聚苯乙烯。:聚(四氟乙烯)、聚(1,1-二氟乙烯)、聚(四氟乙烯-六氟丙烯)、聚(六氟氧化丙烯)、和聚(四氟乙烯-六氟氧化丙烯)。mixtures.7.如权利要求6所述的电极,其中,所述催化剂选自于:Pt、Pd、Pt-Ru、Pt-Co-Cr。mol%的磺化聚苯乙烯;以及(iii)占催化剂层总重量15-30%的颗粒状聚(四氟乙烯),其粒径为50-500μm。;(ii)分子量为200000-400000、磺化率为25-40mol%的磺化聚苯乙烯;以及(iii)占催化剂层总重量15-30%的颗粒状聚(四氟乙烯),其粒径为0.05-500μm。